ВОЗДУХОПРОНИЦАЕМЫЙ НЕТКАНЫЙ КОМПОЗИТ

1. Композит, включающий:
(a) нетканый материал (NF), представляющий субстрат композита, указанный нетканый материал (NF) включает полимер (P-1), выбранный из группы, состоящей из полиэтилена (PE-1), полипропилена (РР-1), полиэтилентерефталата (PET) и полиамида (PA), и
(b) слой покрытия (CL), нанесенный по меньшей мере на одну поверхность нетканого материала (NF), указанный слой покрытия (CL) включает полимер (P-2), представляющий или полипропилен (PP-2) или полиэтилен (PE-2), где слой покрытия (CL) и/или полимер (P-2) имеет
(i) индекс разветвленности g' равный или менее 0,9 и/или
-1
(ii) фактор механического упрочнения (SHF) 2,0; измеренный при скорости деформации 3,0 с и деформации Генки (Hencky) по меньшей мере 2,5.
2. Композит по п.1, отличающийся тем, что слой покрытия (CL) и/или полимер (P-2) по первому аспекту имеет
-1
(a) фактор механического упрочнения (SHF) 1,5; измеренный при скорости деформации 1,0 с и деформации Генки (Hencky) по меньшей мере 2,0;
и/или
(b) LAOS фактор нелинейности (LAOS-NLF), измеренный согласно LAOS методу по меньшей мере 2,5;
и/или
30
(c) прочность расплава F по меньшей мере 3,0 cH при температуре 200°C, определенную при использовании теста Rheotens.
3. Композит, включающий:
(a) нетканый материал (NF), представляющий субстрат композита, указанный нетканый материал (NF) включает полимер (P-1), выбранный из группы, состоящей из полиэтилена (PE-1), полипропилена (PP-1), полиэтилентерефталата (PET) и полиамида (PA), и
(b) слой покрытия (CL), нанесенный по меньшей мере на одну поверхность нетканого материала (NF), указанный слой покрытия (CL) включает полимер (P-2), представляющий или полипропилен (PP-2) или полиэтилен (PE-2), где слой покрытия (CL) и/или полимер (P-2) имеет
(i) LAOS фактор нелинейности (LAOS-NLF), измеренный согласно LAOS методу, по меньшей мере 2,5; и/или
30
(ii) прочность расплава F по меньшей мере 3,0 cH при температуре 200°C, определенную при использовании теста Rheotens.
4. Композит по п.3, отличающийся тем, что слой покрытия (CL) и/или полимер (P-2) по второму аспекту настоящего изобретения имеет
(a) индекс разветвленности g' равный или менее 0,9 и/или
-1
(b) фактор механического упрочнения (SHF) 2,5, измеренный при скорости деформации 3,0 с и деформации Генки (Hencky) по меньшей мере 2,0;
и/или
-1
(c) фактор механического упрочнения (SHF) по меньшей мере 1,5; измеренный при скорости деформации 1,0 с и деформации Генки (Hencky) по меньшей мере 2,0.
5. Композит по п.3 или 4, отличающийся тем, что, полимер (P-2) представляет
(a) полипропилен (PP-2) со скоростью течения расплава MFR.2 (230°C), измеренной согласно ISO 1133 по меньшей мере 15,0 г/10 минут, предпочтительно в пределах от 15,0 до 60,0 г/10 минут,
или
2
(b) полиэтилен (PE-2) со скоростью течения расплава MFR (190°C), измеренной согласно ISO 1133 по меньшей мере 8,0 г/10 минут, предпочтительно в пределах от 12,0 до 60,0 г/10 минут.
6. Композит по п.3 или 4, отличающийся тем, что полимер (P-2) представляет только полимер в слое покрытия (CL).
7. Композит по п.3 или 4, отличающийся тем, что слой покрытия (CL)
(a) не подвергают вытяжению, и/или
2
(b) он имеет массу на единицу площади равную или менее 20 г/м.
2
8. Композит по п.3 или 4, отличающийся тем, что нетканый материал (NF) имеет массу на единицу площади по меньшей мере 15 г/м.
9. Композит по п.3 или 4, отличающийся тем, что нетканый материал (NF) представляет материал, полученный аэродинамическим способом из расплава (мелтблаун), предпочтительно указанный материал, полученный аэродинамическим способом из расплава (мелтблаун) включает полипропилен (РР-1), имеющий
2
(а) скорость течения расплава MFR (230°C), измеренной согласного 1133 по меньшей мере 200 г/10 минут,
и/или
(b) распределение молекулярной массы (MWD), измеренное согласно ISO 16014 не более чем 4,0.
10. Композит по п.3 или 4, отличающийся тем, что, где нетканый материал (NF) представляет фильерный нетканый материал (спанбонд), предпочтительно указанный фильерный нетканый материал (спанбонд) включает полипропилен (PP-1), имеющий
2
(a) скорость течения расплава MFR (230°C), измеренную согласно ISO 1133 в пределах от 8 до 80 г/10 минут,
и/или
(b) распределение молекулярной массы (MWD), измеренное согласно ISO 16014 по меньшей мере 3,5.
11. Композит по п.3 или 4, отличающийся тем, что полипропилен (PP-1) представляет гомополимер пропилена (H-PP-1).
12. Композит по п.3 или 4, отличающийся тем, что между слоем покрытия (CL) и нетканым материалом (NF) отсутствует адгезив (A).
13. Композит по п.3 или 4, отличающийся тем, что слой покрытия (CL) представляет слой покрытия, полученный при использовании экструзии.
14. Применение полимера (P-2) по любому из пп.1-12 в качестве слоя покрытия (CL) на нетканом материале (NF).
2
15. Применение полимера (P-2) по п.14 для обеспечения скорости проникновения водяных паров (WVTR) для покрытых слоем покрытия нетканых материалов, то есть композита по настоящему изобретению, измеренную согласно DIN 53122/1 по меньшей мере 4,5 г/м/24 часа.
16. Способ получения композита по любому из пп.1-13, включающий стадии
(a) экструдирования полимера (P-2) и
(b) нанесения слоя покрытия, включающего полимер (Р-1) с экструдированным полимером (P-2) на нетканый материал (NF).